(57)【要約】 【課題】  土壌への同質化が容易で、焼却しても有毒ガスの発生しない球技用のスポーツ用ネットを安価に提供することを目的とする。【解決手段】  針葉樹パルプ、マニラ麻パルプ、サイザル麻パルプ、亜麻パルプ、コットンパルプ、大麻パルプ、ジユートパルプ、三椏パルプ、楮パルプ、雁皮パルプ、、リントパルプ、竹パルプ、ケナフパルプ、及びバガスパルプから選ばれる少なくとも１種のパルプをを原料とする原紙からなる紙ひもから構成されることを特徴とするスポーツ用ネットである。【選択図】      図１
2005105511.tif 000002
【特許請求の範囲】
【請求項１】
針葉樹パルプ、マニラ麻パルプ、サイザル麻パルプ、亜麻パルプ、コットンパルプ、大麻パルプ、ジユートパルプ、三椏パルプ、楮パルプ、雁皮パルプ、、リントパルプ、竹パルプ、ケナフパルプ、及びバガスパルプから選ばれる少なくとも１種のパルプを原料とする原紙からなる紙ひもから構成されることを特徴とするスポーツ用ネット。
【請求項２】
前記原紙の坪量が２０〜８０ｇ／ｍ２であることを特徴とする請求項１に記載のスポーツ用ネット。
【請求項３】
前記原紙が円網抄紙機により抄造されたものであることを特徴とする請求項１乃至請求項２のいずれかに記載のスポーツ用ネット。
【請求項４】
前記原紙のJIS P 8113により測定された引張り強さの縦／横比が、５〜１５であることを特徴とする請求項１乃至請求項３のいずれかに記載のスポーツ用ネット。
【請求項５】
前記ネットが無結節網から構成されることを特徴とする請求項１乃至請求項４のいずれかに記載のスポーツ用ネット。
【請求項６】
前記原紙に湿潤紙力増強剤が含有されていることを特徴とする請求項１乃至請求項５のいずれかに記載のスポーツ用ネット。
【請求項７】
前記湿潤紙力増強剤が、ポリアミドエピクロルヒドリン樹脂、エポキシ系樹脂、メラミン系樹脂、尿素系樹脂、ジアルデヒド澱粉、ポリアクリルアミド及びポリエチレンイミンから選択された少なくとも１種からなることを特徴とする請求項６に記載のスポーツ用ネット。
【発明の詳細な説明】
【技術分野】
【０００１】
本発明は、球技特にいわゆるボールを用いるサッカーゴール用ネット、バレー用ネット、ハンドボールネット、テニスネット、バドミントンネットもしくはバスケット用ネット等の比較的大きいボールを用いるスポーツ用ネットに関する。
【背景技術】
【０００２】
上記の球技に用いるネットはそのサイズや網み方、全体的形状はスポーツの種類により様ざまであるが、いずれも昔は麻、綿等の天然繊維を用いた紐を編んで網状に構成したものが用いられているが、近時は、ポリエチレン、ナイロン、ポリエステル等の合成繊維が発達したので、これを材料として所定の網目を有するネットが使用されてきている。ところが、合成繊維は、廃棄した時に燃焼処理すると環境に悪影響を及ぼすガスの発生が懸念され、また、地中に埋設すると、微生物により分解しがたいので、消滅しないという問題を有するものであった。これを解決するために種々の提案があるが、今日まで、有用なものは生まれていない。
【０００３】
【特許文献１】実用新案登録第３０１１０４１号公報
【特許文献２】実用新案登録第３０２１２９６号公報
【特許文献３】実開平６−４５００９号公報
【特許文献４】特開２００２−３５５３４９号公報、
【発明の開示】
【発明が解決しようとする課題】
【０００４】
上記のスポーツ用ネットは綿、麻などの天然繊維を素材とするものにあっては、何分にも高価であり、最近ではほとんど合成繊維が使用されているのが実情である。そのため、廃棄しようとすると、燃焼処理では、分解による有害ガスの発生があり、さりとて、土中埋設しても、バクテリアにより分解されないために好ましくないと認識されている。本発明は上記の事情に鑑みてなされたものであり、燃焼しても有毒ガスを発生することなく、そのまま土壌に埋設しても良好な土壌同化性を有し、紐の太さ、網目の大きさ、編み目の構成を任意に設定することにより目的に応じた応用が可能な紙ひもから製造され、必要不可欠な吸水性、保水性を具備したスポーツ用ネットを低コストで提供することを目的とするものである。
【課題を解決するための手段】
【０００５】
本発明は上記の課題を解決するために鋭意検討の結果なされたもので、
請求項１の発明は、針葉樹パルプ、マニラ麻パルプ、サイザル麻パルプ、亜麻パルプ、コットンパルプ、大麻パルプ、ジユートパルプ、三椏パルプ、楮パルプ、雁皮パルプ、、リントパルプ、竹パルプ、ケナフパルプ、及びバガスパルプから選ばれる少なくとも１種のパルプを原料とする原紙からなる紙ひもから構成されることを特徴とするスポーツ用ネットであり、請求項２の発明は、前記原紙の坪量が２０〜８０ｇ／ｍ２であることを特徴とする請求項１に記載のスポーツ用ネットであり、請求項３の発明は、前記原紙が円網抄紙機により抄造されたものであり、請求項４の発明は、前記原紙のJIS P 8113により測定された引張り強さの縦／横比が、５〜１５であることを特徴とする請求項１乃至請求項３のいずれかに記載のスポーツ用ネットであり、請求項５の発明は、前記ネットが無結節網から構成されることを特徴とする請求項１乃至請求項４のいずれかに記載のスポーツ用ネットであり、請求項６の発明は、前記原紙に湿潤紙力増強剤が含有されていることを特徴とする請求項１乃至請求項５のいずれかに記載のスポーツ用ネットにして、請求項７の発明は、前記湿潤紙力増強剤が、ポリアミドエピクロルヒドリン樹脂、エポキシ系樹脂、メラミン系樹脂、尿素系樹脂、ジアルデヒド澱粉、ポリアクリルアミド及びポリエチレンイミンから選択された少なくとも１種からなることを特徴とする請求項６に記載のスポーツ用ネットである。
【発明の効果】
【０００６】
本発明のスポーツ用ネットは、素材が植物繊維からなるパルプから構成されるので、廃棄処理に当たっては、焼却しても有害物質は発しない。また、その廃棄処理の際に土壌中への同化性に優れるので生態環境的にも（エコロジー的にも）利点があり、又、スポーツ用ネットを構成する縦ひもと横ひも、あるいは斜めひもの太さ、物理強度、編み目間隔を調節することにより、開口の極めて小さいものから、大きいものまで任意に製造することができ、また、用途に応じて紐の太さや強度、網目の空隙率を代え、空気の流通（防風を含む）、光の投射率、湿度の調整等好ましい特性を付与することが出来、着色も自由であり、また、このネットを使用するスポーツのボールの衝撃に相当耐える機械的強度を有し、競技者あるいは、競技中使用するラケットなどの衝撃にも耐え、更に必要に応じて、虫の忌避剤、動物の忌避剤を含浸させることにより、保管中虫害や動物による食外を発生し難く長期の使用に耐えるとともに、同質のひもにより痛んだ箇所を容易に修理することが出来、更に廃棄に際して、燃焼しても有害瓦斯は発生するおそれがなく、しかも、土中埋設処理をしても有機質であるために、無害の状態にバクテリヤで分解されるので、堆肥などと一緒に農耕地に埋設処理するときは、有機肥料として有用であるなどの格別の効果を奏することが出来る。また、特に耐用年数の１年〜３年といった短いものには特に従来のものより無公害で、廃棄処理ができるため好ましい効果を発揮することができる。
【０００７】
以下本発明について詳細に説明する。
本発明を構成する原紙は、針葉樹パルプ、マニラ麻パルプ、サイザル麻パルプ、亜麻パルプ、コットンパルプ、大麻パルプ、ジユートパルプ、三椏パルプ、楮パルプ、雁皮パルプ、、リントパルプ、竹パルプ、ケナフパルプ、及びバガスパルプから選ばれる少なくとも１種のパルプをクラフトパルプを原料とする。針葉樹パルプとしてはクラフトパルプ、サルファイトパルプ等の各種針葉樹パルプが適用できる。
上記パルプは、晒パルプでも、未晒パルプであってもよい。
上記パルプに混合することができる他のパルプとしては、広葉樹パルプ、エスパルトパルプ、わらパルプ等の各種パルプ、及び木材パルプ、マニラ麻パルプ、サイザル麻パルプ、亜麻パルプ、ケナフパルプ等の非木材パルプ、および紙の強度を損なわない範囲で古紙パルプを配合する事も出来る。
又、本発明を構成する原紙は、日本古来から製造されている「和紙」も好適に使用される。「和紙」特有の強靭な引張り強度等紙力が、通常の洋紙よりも期待できるからである。「和紙」の原料としては、従来から周知の三椏パルプ、楮パルプ、マニラ麻パルプおよび雁皮パルプ等が本発明に適用され、機械すき和紙および手すき和紙のいずれも使用可能である。更に又、本発明で使用される「和紙」には、化学パルプを使用した機械すき和紙も使用される。
本発明を構成する原紙に使用する上記パルプは、それぞれ単独で使用するか、２種類以上を適宜混合して使用してもよい。
これらのパルプは、ビ−タ−等の叩解機による叩解処理を経て原紙用の原料に供される。
【０００８】
叩解処理の程度は、撚紙後の紙ひもから製造されたスポーツ用ネットの用途によって設定され、強度の高い紙ひもを得ようとする場合は叩解を進める必要がある。この場合、マニラ麻の配合率を高くするのも強度の高い紙ひもを得るのに有効である。
又、本発明の原紙には、必要に応じて湿潤紙力増強剤、各種の填料、サイズ剤および歩留り向上剤等の添加剤を配合することも出来る。
特に、湿潤紙力増強剤は、本発明の紙ひも網状体から製造されたスポーツ用ネットにする場合、ある程度の期間にわたって雨水による紙の強度劣化を防止するのに効果的である。この場合の、湿潤紙力増強剤は、特に限定されるものではないが、ポリアミドエピクロルヒドリン樹脂、エポキシ系樹脂、メラミン系樹脂、尿素系樹脂、ジアルデヒドデンプン、ポリアクリルアミド及びポリエチレンイミンから選択された少なくとも１種が本発明に好適に適用出来る。
又、サイズ剤としては、ロジン系のほかアルキルケテンダイマー、アルケニル無水コハク酸等の内添サイズ剤や各種の合成高分子型の表面サイズ剤が使用可能である。
更に又、歩留まり向上剤は、抄紙機におけるパルプや填料のロスを少なくし製紙の収率向上のために添加され、例えばポリアクリルアミドを代表とする有機高分子系電解質や、硫酸アルミニウムを代表とする無機塩類が本発明の原紙に適用可能である。
【０００９】
本発明を構成する原紙を製造するには、上記の原料を所定の割合で配合した抄紙原料のスラリ−を湿式抄紙機にて抄造することにより行われる。
本発明の原紙を抄造する湿式抄紙機は、一般の抄紙技術に適用されている長網および円網抄紙機等とくに限定されるものではないが、紙ひも網状体に必要な引張り強度を十分に確保するために円網抄紙機を使用することが好ましい。
本発明の原紙の坪量は、２０〜８０ｇ／ｍ２であるのが好ましく、より好ましくは３０〜５０ｇ／ｍ２である。坪量が２０ｇ／ｍ２に満たないと撚紙時に切断しやすく、８０ｇ／ｍ２を超えると剛性が高くなって撚りにくくなり易い。
【００１０】
又、本発明を構成する原紙は、針葉樹クラフトパルプ１００％若しくは前記複数のパルプ成分の混抄紙からなる単層紙のほか、２ないし３層の抄き合わせ紙とした構成でも良い。本発明の原紙は、JIS  Ｐ8113による常態での引張強さの縦／横比が５〜１５であることが好ましい。当該引張強さの縦／横比が５に満たないと、紙ひも製造の際、原紙の原反からテ−プ状にスリットする時に紙切れのおそれがあり、一方、１５を超えて大きいとテ−プ状にスリットする時に縦方向に裂けるおそれがあるので好ましくない。
【００１１】
上記の工程によって得られた原紙は幅５〜５０ｍｍで巻長さが５００ｍ程度の巻き取りにスリット加工してテープ状に裁断し、撚糸機にセットして撚りをかけることにより紙ひもに加工される。本発明で使用する紙ひもは、コストの点から１本で使用するのが好ましいが、必要に応じ何本かを編んで使用しても良い。紙ひもの太さは特に限定がないが、取扱いやすさからみて、直径が１〜１０ｍｍ位が好適である。
【００１２】
上記の工程で得られた紙ひもを使用して本発明のスポーツ用ネットを作成するには、編網機を用いて通常の網製造技術により、有結節網若しくは無結節網に編網すればよい。
本発明のスポーツ用ネットは、特に無結節網に編網することが好ましい。無結節網に編網することにより、結び目がなく連接部が平面的になり、かつ重量が軽く嵩張らないために、スポーツ用ネットを部分修理する場合も使用可能で、その作業性が向上する作用効果を奏する。又、網目が正確で落目がないためにスポーツ用ネットに施した場合、外観が良い。更に又、無結節網は有結節網に比べて連接部がほつれやすいので、スポーツ用ネットに使用した場合、土壌への同質化が容易になる利点を有する。
又、本発明のスポーツ用ネットを有結節網として供給する場合は、予め紙ひもに油等を含浸して滑性を与えておくことが好ましい。
【発明を実施するための最良の形態】
【００１３】
本発明のスポーツ用ネットに適用可能な無結節網の事例を、図１〜７として挙げておく。すなわち、図１は貫通型と称され２子の網糸の子糸を互いに交叉させ、網糸とは連接部を貫通して直線的に伸びる構造を有し、図２は千鳥型で２子の網糸の子糸を２〜３回交叉させたもので、網糸はジグザグに伸びた構造を有し、図３は、亀甲型で２子の網糸の子糸を３〜４回交叉させたもので、網糸は連接部を経て直線的に伸びる構造を有し、図４はラッセル網と称され、いわゆる「レ−ス網」にてつくられた網地であり、図５はもじ網（普通もじ網）と称され縦糸を撚り合わせ、その間に横糸を通して網目としたもので、図６はもじ網（改良もじ網）と称され上記横糸を撚り合わせたものを用い、目ずれを小さくしたもので、図７は織網で糸を単純に交叉させたものであり、これらは何れも本発明のスポーツ用ネットの実施態様である。なお、図示してないが、亀甲型の網目を有するものも容易に製造することができる。
【００１４】
なお、本発明のスポーツ用ネットには、必要に応じて、耐水性の付与又は物理強度の向上を目的に、樹脂成分を塗布若しくは含浸しても良い。この場合の樹脂成分の塗布若しくは含浸はネットに加工する前の段階、すなわち紙ひもや原紙に予め施しておいても良い。
防炎性を要求される場合は、赤燐系難燃剤、窒素系難燃剤のほか、水酸化アルミニウム、水酸化マグネシウム、シリカ、水酸化カルシウム等を抄紙時に添加するか、抄紙した後、ひもにした後、もしくは網状物を形成したときに含浸させることにより容易に防炎性を付与することができる。
また、本発明のスポーツ用ネットは、いずれも屋外で使用されるときは、長期間日光に晒されるために高い耐候性が必要とされる。そのため下記に述べる紫外線吸収剤や光安定剤をネットに付与しておくことが好ましい。
本発明のスポーツ用ネットに、当該紫外線吸収剤や光安定剤を付与するには、本発明を個性する原紙の原料にパルプと共に配合するか、抄紙後の原紙の表面に塗布又は含浸するか、或いは製撚後ひも状にした後含浸するか、或いはネットにした後含浸してもよい。
【００１５】
紫外線吸収剤の具体例としては、具体的には２−エチルヘキシル−２−シアノ−３，３'−ジフェニルアクリレート、エチル−２−シアノ−３，３'−ジフェニルアクリレート、オクチル−２−シアノ−３，３'−ジフェニルアクリレート等のシアノアクリレート系紫外線吸収剤、２，４−ジヒドロキシベンゾフェノン，２−ヒドロキシ−４−メトキシベンゾフェノン，２−ヒドロキシ−４−オクトキシベンゾフェノン等のベンゾフェノン系紫外線吸収剤、２−（２'−ヒドロキシ−５スポーツ用'−メチルフェニル）ベンゾトリアゾール、２−（２'−ヒドロキシ−５'−ｔ−オクチルフェニル）ベンゾトリアゾール等のベンゾトリアゾール系紫外線吸収剤、レゾルシノールモノベンゾエート、２，４−ジ−ｔ−ブチルフェニル−３'−５'−ジ−ｔ−ブチル−４'−ヒドロキシベンゾエート等のベンゾエート系紫外線吸収剤等が挙げられる。
【００１６】
ヒンダードアミン系光安定剤としては、ビス（２，２，６，６−テトラメチル−４−ピペリジル）セバケート、テトラキス（２，２，６，６−テトラメチル−４−ピペリジル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、１−（２−ヒドロキシエチル）−２，２，６，６−テトラメチル−４−ピペリジノールとコハク酸ジエチルの重縮合物等が挙げられる。
【００１７】
また、本発明のスポーツ用ネットに防音性を要求される場合は、原紙またはひもの中に防音剤として、金属若しくはその化合物からなる比重３以上の微粒子を配合することが好ましい。かかる金属若しくはその化合物としては、チタン、鉄、銅、亜鉛、銀、バリウム、ジルコニウム、マンガン、アンチモン、タングステン等の金属やその酸化物が本発明に使用できる。
【００１８】
かくして得られたスポーツ用ネットは土中に埋設すれば、容易に分解して土に帰る。廃棄する場合は、燃焼しても有害ガスは発生せず、土中埋設で、一定の期間経過後分解して土に戻る。
【００１９】
なお、本発明のスポーツ用ネットは、ルールに従い、所定の形状、網目に形成したものを、例えば適当な支柱あるいは支持枠等を用いて展張すればよい。
【００２０】
以下、実施例により本発明をさらに詳細に説明する。
実施例１
国産の針葉樹未晒クラフトパルプ（ＮＵＫＰ）を６０゜ＳＲに叩解して水性スラリ−を作成し、これにポリアミドエピクロルヒドリン樹脂からなる湿潤紙力増強剤（昭和高分子社製、商品名「ポリフィックス３０１」）を、該水性スラリ−に対して２％となるよう添加し製紙用原料を作成した。該原料を円網抄紙機に適用して、坪量３０ｇ／ｍ２の原紙を作成した。
得られた原紙の引張り強さをJIS  Ｐ8113に準じて測定したところ、縦方向が８．６Ｋｇ／15ｍｍ、横方向が１．６Ｋｇ／15ｍｍであって、縦／横比は５．４であった。
次いでこの原紙をボビンワインダ−にて幅４０ｍｍの細長いテ−プ状にスリット加工し、これを撚紙機にセットして28回／30ｃｍの撚りをかけて、直径が３ｍｍの紙ひもを作製した。この紙ひもの強度はJIS  Z1518による測定で１５Ｋｇであった。
この紙ひもを市販の編網機に供し、図１に示す本発明による貫通型であって開口率の少ない無結節網を作成し、本発明のスポーツ用ネットとして使用した後、地中に埋設した。その結果、そのまま放置して所定期間を経過させたところ、当該スポーツ用ネットは土中に同化されたことが確認された。
【００２１】
実施例２
ＮＵＫＰ８０重量％とマニラ麻パルプ２０重量％とを混合して６０゜ＳＲに叩解して水性スラリ−を作成した以外は、全て実施例１ と同じ条件にて原紙を作成した。
得られた原紙の引張り強さをJIS  Ｐ8113に準じて測定したところ、縦方向が１１．８Ｋｇ／15ｍｍ、横方向が２．１Ｋｇ／15ｍｍであって、縦／横比は５．６であった。
この原紙を使用して、実施例１と同じ条件にて得られた紙ひもを市販の編網機に供し、、図７に示す織網からなる無結節網の網状物を有する本発明の紙ひも及び紙ひも網状体からなる本発明のスポーツ用ネットを作成した。この場合、網目を狭くしてメッシュに近い構造とすることもできる。
得られたスポーツ用ネットを、使用した後、地中に埋設した。その結果、そのまま放置して所定期間を経過させたところ、当該スポーツ用ネットは土中に同化されたことが確認された。
【００２２】
実施例３
国産の針葉樹未晒クラフトパルプ（ＮＵＫＰ）を５０゜ＳＲに叩解して水性スラリ−を作成し、これにポリアミドエピクロルヒドリン樹脂からなる湿潤紙力増強剤（昭和高分子社製、商品名「ポリフィックス３０１」）を、該水性スラリ−に対して２．５ ％となるよう添加し製紙用原料を作成した。該原料を円網抄紙機に適用して、坪量４１．５ｇ／ｍ２の原紙を作成した。
得られた原紙の引張り強さをJIS  Ｐ8113に準じて測定したところ、縦方向が１３．１Ｋｇ／15ｍｍ、横方向が１．９Ｋｇ／15ｍｍであって、縦／横比は６．８であった。
この原紙を使用して、実施例１と同じ条件にて、紙ひもを作成し、実施例１よりも開口率の高い紙ひも網状体からなる本発明のスポーツ用ネットを作成した。網目の空隙の大きさは、用途に応じて選定すればよい。
得られたスポーツ用ネットを、使用した後、地中に埋設した。その結果、そのまま放置して所定期間を経過させたところ、当該スポーツ用ネットは土中にて、土壌と同質化して分解された。
【００２３】
実施例４
国産の針葉樹未晒クラフトパルプ（ＮＵＫＰ）を５０゜ＳＲに叩解して水性スラリ−を作成し、これにポリアミドエピクロルヒドリン樹脂からなる湿潤紙力増強剤（昭和高分子社製、商品名「ポリフィックス３０１」）を、該水性スラリ−に対して２．５ ％となるよう添加し製紙用原料を作成した。該原料を円網抄紙機に適用して、坪量４２ｇ／ｍ２の原紙を作成した。
得られた原紙の引張り強さをJIS  Ｐ8113に準じて測定したところ、縦方向が１３．１Ｋｇ／15ｍｍ、横方向が１．９Ｋｇ／15ｍｍであって、縦／横比は６．８であった。
この原紙を使用して、実施例１と同じ条件にて、紙ひもを作成し、実施例１よりも開口率の低い紙ひも網状体からなる本発明のスポーツ用ネットを作成した。
得られたスポーツ用ネットを、使用した後、地中に埋設した。その結果、そのまま放置して所定期間を経過させたところ、当該スポーツ用ネットは土中にて、土壌と同質化して分解された。
【００２４】
比較例１
線番手２０番の単糸のビニロン紡績糸で製造されたネット（商品名：＃クレモナ300;クラレ社製）を準備し実施例４と同じ条件でスポーツ用ネットを作成した。
その結果、強度などは実施例４と同じであったが、使用後はそのまま土中に埋設したところ、１年経過しても全く分解されることなくそのまま残留した。
【００２５】
比較例２
外国産の広葉樹からなる未晒クラフトパルプ（ＬＵＫＰ）を５５゜ＳＲに叩解して水性スラリ−を作成し、これにポリアミドエピクロルヒドリン樹脂からなる湿潤紙力増強剤（昭和高分子社製、商品名「ポリフィックス３０１」）を、該水性スラリ−に対して２％となるよう添加し製紙用原料を作成した。該原料を長網抄紙機に適用して、坪量２６．９ｇ／ｍ２の原紙を作成した。
得られた原紙の引張り強さをJIS  Ｐ8113に準じて測定したところ、縦方向が５．１Ｋｇ／15ｍｍ、横方向が１．７Ｋｇ／15ｍｍであって、縦／横比は３．０であった。
次いでこの原紙をボビンワインダ−にて幅４０ｍｍの細長いテ−プ状にスリット加工し、これを撚紙機にセットして28回／30ｃｍの撚りをかけて、直径が３ｍｍの紙ひもを作成したところ、頻繁に紙切れが生じ紙ひもの作成、延いてはスポーツ用ネットの作成が困難であった。
【産業上の利用可能性】
【００２６】
本発明のスポーツ用ネットは、サッカーのゴールネット等あらゆる球技のネットとして広い分野で使用可能であり、使用後の処分も燃焼も無公害ででき、地中埋設で分解可能であるので、有用であり、特に耐用年数が１年とか２年といったスポーツ用ネットにおいては、低コストであり、非常に有利である。
【００２７】
実施例１〜３により得られた本発明のスポーツ用ネットと、比較用のスポーツ用ネットをテニス用ネットとして実用に供したところ、実施例のものは１年を通じて破損することなく十分な強度が確認されたが、広葉樹を主成分とした比較例１のネットは破損が発生し、実用上支障を来すものであった。また、実施例１〜３に於いて使用済のネットを土中に埋没放置した状況を観察した結果、数年で原型を保てない程に土中に分散していることを確認した。
【００２８】
以上で説明したように、本発明のスポーツ用ネットは、従来のネットと異なり、紙を原材料としているので、廃棄処理にあたっては焼却しても有害物質は発生しない。土中に埋設されることにより容易にバクテリアで分解するので、その廃棄処理の際に土壌中への同化性に優れる。従って生態環境的にも（エコロジー的にも）利点がある。又、網目を構成する縦ひもと横ひも、あるいは斜めひもの太さ、物理強度、編み間隔を調節することにより、その編み目の空隙を自由に設定することができる。従って、例えば、空隙率の大きいメッシュの空隙を必要とする場合はそのネットの形態は実施例１、２に記載のものを選択すればよく、用途に応じた空隙率のネットを本発明は提供することができる。また、素材が特定のパルプから構成されているので、着色は自由であり、しかも、図示のような特殊な紙ひもから構成されているので、強度も強く、反復しての使用にも耐えるので、応用範囲は広いものを提供することができ、具体的には、本発明のスポーツ用ネットは、通常金属を編んだ金網が要求される野球のバックネットやゴルフの練習ネットなど、硬球で衝撃力の非常に強い場合に使用する場合を除いて、通常合成繊維或いは天然繊維をもって、直接製ひも作成されて使用されていたあらゆる球技のネットとして広い分野で使用可能であり、使用後の処分も燃焼も無公害ででき、地中埋設で分解可能であるので、有用であり、特に耐用年数が１年とか２年といったスポーツ用ネットにおいては、低コストであり、非常に有利である。
【図面の簡単な説明】
【００２９】
【図１】本発明のネットを構成する貫通型の無結節網の平面図
【図２】本発明のネットを構成する千鳥型の無結節網の平面図
【図３】本発明のネットを構成する亀甲型の無結節網の平面図
【図４】本発明のネットを構成するラッセル網の平面図
【図５】本発明のネットを構成する普通もじ網の平面図
【図６】本発明のネットを構成する改良もじ網の平面図
【図７】本発明のネットを構成する織網からなる無結節網の平面図
【図１】
2005105511.tif 000003
【図２】
2005105511.tif 000004
【図３】
2005105511.tif 000005
【図４】
2005105511.tif 000006
【図５】
2005105511.tif 000007
【図６】
2005105511.tif 000008
【図７】
2005105511.tif 000009